(57)【特許請求の範囲】
【請求項１】
砥粒が固定された砥石を用いて窒化ガリウム結晶を研削加工する研削工程を含む窒化ガリウム結晶基板の製造方法であって、
前記研削工程においては、前記窒化ガリウム結晶にかかる応力が所定値以下となるように前記砥石のドレッシング処理を実施し、該ドレッシング処理を実施しなかった場合には研削が進まない送り速度の範囲内にて送り速度を大きくして向上した研削レートにて研削を行うことを特徴とする窒化ガリウム結晶基板の製造方法。
【請求項２】
前記研削工程では前記窒化ガリウム結晶の被研削面の表面粗度Ｒｍｓが５ｎｍ以下となるように研削を行う、請求項１に記載の製造方法。
【請求項３】
前記研削工程にて使用する砥粒の平均粒径が１μｍ以下である、請求項１または２に記載の製造方法。
【発明の詳細な説明】
【技術分野】
【０００１】
本発明は、第１３族窒化物結晶基板の製造方法に関し、特に研削工程に特徴を有する第１３族窒化物結晶基板の製造方法に関する。
【背景技術】
【０００２】
窒化ガリウムに代表される第１３族窒化物結晶は、発光ダイオード及びレーザーダイオード等の発光デバイスや高電子移動度トランジスタ（ＨＥＭＴ）及びヘテロ接合バイポーラトランジスタ（ＨＢＴ）等の高周波及び高出力の電子デバイスに適用される物質として有用である。このため、結晶性が良くて表面が平坦な窒化物半導体基板を、なるべく個体差を小さくしながら再現性良く製造することが求められている。
【０００３】
第１３族窒化物結晶は、有機金属気相成長法（ＭＯＣＶＤ法）や分子線エピタキシ法（ＭＢＥ法）あるいはハイドライド気相成長法（ＨＶＰＥ法）などの気相法や、液相エピタキシ（ＬＰＥ）法などの液相法といった結晶成長の手法により、基板上に成長させる。
このような方法で得られた窒化物半導体結晶は、スライシングや研削などの形態加工を施して形を整えるが、スライシングや研削などの形態加工後の結晶では結晶表面が粗く、そのままではデバイス構造を作成するための窒化物半導体基板として市場に流通させることはできない。そのため、通常結晶表面を研削・研磨することが行われている。
【０００４】
結晶表面の研磨については、機械研磨や化学機械研磨などの方法が知られている。
例えば特許文献１には、粗研磨、精密研磨、化学機械研磨（ＣＭＰ）の３段階の研磨をして表面を平滑にすることが記載されている。また、物理的な研磨作用をするものとして遊離砥粒を使い、砥粒の粒径を順次小さいものにすることによってウエハ表面の粗度を下げてミラー面とすることができるとされている。
一方で、非特許文献２には、固定砥粒を用いた表面研磨が開示されているが、砥石の一部を電解で溶かして砥石の自生を促す方法が記載されている。
また、特許文献２には、研削砥石を用いてサファイヤの表面を研削する際に、研削砥石が基板を研削しつつ、ドレス部材によってドレスされる方法が記載されている。
【先行技術文献】
【特許文献】
【０００５】
【特許文献１】特開２００４−３３５６４６号公報
【特許文献２】特開２０１１−２１８５４５号公報
【非特許文献】
【０００６】
【非特許文献１】Ｊｏｕｒｎａｌ  ｏｆ  Ｃｒｙｓｔａｌ  Ｇｒｏｗｔｈ  Ｖｏｌ．３２６，Ｉｓｓｕｅ  １，１  Ｊｕｌｙ，Ｐａｇｅｓ  １４０〜１４６
【発明の概要】
【発明が解決しようとする課題】
【０００７】
しかしながら、特許文献１に記載のような遊離砥粒を用いた研磨では研磨レートが極めて低く、結晶表面を平滑にするまでに相当の時間が必要であり、生産を行ううえでは、研磨時間を短縮しコストダウンを図ることが求められている。
一方で、固定砥粒を用いた場合には遊離砥粒を用いる場合に比べて研削レートは高いが、特に砥粒の粒径が小さい場合には砥石が目詰まりしやすく、これを解消するために砥石を交換したり、研削を中断して砥石の自生を促す処理を行ったりする必要があり、煩雑な作業が生じた。
【０００８】
非特許文献１には、研削を実施しながら砥石の自生を促す方法が開示されているが、この方法では砥石の一部を電解により溶かすことで砥石を脱落させるために、脱落した砥石により結晶表面にスクラッチが生じるおそれがある。また、電解を用いるために、砥石の磨耗が早いうえに、砥石形状が常に変化することとなり研削の際の砥石面が一定にならないために安定な研削が困難であるとの課題が生じると考えられる。
【０００９】
また、特許文献２には、研削を実施しながら砥石のドレスを行う方法が開示されているが、どのようなタイミングでドレッシング処理を行うことがよいかについては一切記載がなく、さらに、表面粗度の向上が困難である第１３族窒化物結晶を研削することについても言及されていない。また、砥粒径の大きな砥石を用いた場合の研削しか開示されていないため、特に目詰まりしやすい砥粒径の小さい場合についてはどのように研削することが好ましいかについて示唆もされていない。
【００１０】
本発明は、固定砥粒を用いて第１３族窒化物結晶の研削を行う際に、煩雑な作業を行うことなく、安定した研削面を有する砥石を用いて、結晶表面にスクラッチが発生することを抑制しつつ研削を行うための第１３族窒化物結晶基板の製造方法を提供することを課題とする。
【課題を解決するための手段】
【００１１】
本発明者らは、上記課題を解決すべく鋭意研究を進め、研削工程中の特定のタイミングでドレッシング工程を実施することにより、上記課題を解決できることを見出し本発明を完成させた。
即ち本発明は以下のとおりである。
（１）砥粒が固定された砥石を用いて第１３族窒化物結晶を研削加工する研削工程と、該砥石にドレッシング処理を行うドレッシング工程とを含む第１３族窒化物結晶基板の製造方法であって、前記研削工程中に該第１３族窒化物結晶にかかる応力が０．３〜０．７ｋｇ／ｃｍ２となった際にドレッシング工程を実施することを特徴とする第１３族窒化物結晶基板の製造方法。
（２）前記研削工程中に第１３族窒化物結晶を砥石に送る平均送り速度が５〜２０μｍ／分である、（１）に記載の第１３族窒化物結晶基板の製造方法。
（３）第１３族窒化物結晶の除去体積／砥石磨耗体積で表される比率が０．０３以上である、（１）または（２）に記載の第１３族窒化物結晶基板の製造方法。
（４）前記第１３族窒化物結晶がビッカーズ硬さ１３ＧＰａ以上であり、かつ破壊靱性値が４以上である、（１）〜（３）のいずれかに記載の第１３族窒化物結晶基板の製造方法。
（５）前記第１３族窒化物結晶が窒化ガリウム結晶である、（１）〜（４）のいずれかに記載の第１３族窒化物結晶基板の製造方法。
（６）前記第１３族窒化物結晶の表面粗度Ｒｍｓが５ｎｍ以下となるまで研削工程を行う、（１）〜（５）のいずれかに記載の第１３族窒化物結晶基板の製造方法。
（７）前記研削工程にて使用する砥粒の砥粒径が２μｍ以下である、（１）〜（６）のいずれかに記載の第１３族窒化物結晶基板の製造方法。
（８）前記ドレッシング工程を２回以上実施する、（１）〜（７）のいずれかに記載の第１３族窒化物結晶基板の製造方法。
【発明の効果】
【００１２】
本発明の第１３族窒化物結晶基板の製造方法によると、煩雑な作業を行うことなく短時間にて基板の表面を研削することが可能である。さらに本発明の製造方法によればスクラッチの発生を抑制することができ、表面粗度の小さい高品質の第１３族窒化物結晶基板を提供することができる。
【発明を実施するための形態】
【００１３】
本発明の第１３族窒化物結晶基板の製造方法について、以下詳細に説明する。構成要件の説明は、本発明の代表的な実施態様に基づきされることがあるが、本発明はそのような実施態様に限定されるものではない。
本発明において、第１３族窒化物結晶基板は、第１３族窒化物結晶からなる基板を意味し、第１３族窒化物結晶は例えばＧａｘＡｌｙＩｎ１−ｘ−ｙＮ結晶（式中０≦ｘ≦１、０≦ｙ≦１）で表され、具体的には窒化ガリウム、窒化アルミニウム、窒化インジウムまたはこれらの混晶があげられる。本発明の第１３族窒化物結晶基板は主面の面指数はとくに限定されず極性面であるＣ面、非極性面であるＡ面、Ｍ面や、半極性面のいずれでもよい。
【００１４】
本発明では、半導体素子を形成するためにエピタキシャル層を形成する面を有する結晶を基板という。一般には、アズグロウン結晶からスライス、研削・研磨などの形態加工を実施して基板を得るが、本発明では加工途中のものは基板と呼ばず、結晶と呼ぶ。
また、研削とは、一般に主として形態加工を目的とした加工であり、固定砥粒を用いた加工をいう。研削を行うための方法は特に限定されないが、ダイヤモンド砥粒や炭化ケイ素砥粒などを結合剤で固定した固定砥粒であって、比較的粒径の大きな砥粒を用いて加工する方法が挙げられる。本発明の製造方法によれば、研削において砥粒の大きさを選定することにより、表面粗度Ｒｍｓを小さくし、微細な表面状態の調整を行うことも可能である。
【００１５】
一方で、研磨とは、一般に主として表面の加工によって生じた歪みの軽減を目的とした加工である。本発明においては主に化学機械研磨（ＣＭＰ）を指す。
また、本発明においてプレートとは、研削あるいは研磨時に結晶を装置に取り付けるために、第１３結晶族窒化物結晶（以下、単に結晶と称する場合がある）を貼り付けるプレートのことを指す。結晶を貼り付けるプレート面は、研削・研磨後に均一な厚みの基板を得るために、平坦なものが好ましい。
【００１６】
本発明の第１３族窒化物結晶基板の製造方法は、砥粒が固定された砥石を用いて第１３族窒化物結晶を研削加工する研削工程と、該砥石にドレッシング処理を行うドレッシング工程とを含み、前記研削工程中に該第１３族窒化物結晶にかかる応力が０．３〜０．７ｋｇ／ｃｍ２となった際にドレッシング工程を実施することを特徴とする。
研削工程は、砥粒が固定された砥石を用い、第１３族窒化物結晶をプレートに固着して、研削すべき結晶面を砥石の研削面にあてて、要すれば研磨液を注ぎながら、プレートと砥石を回転させることによって結晶面を削る。結晶面が研削されていくと、結晶面と研削面の距離が広がり研削が進まなくなるため、プレートまたは砥石を、結晶面と研削面が接触するように近づける。つまり、第１３族窒化物結晶を砥石に送ることが必要である。本明細書においては、第１３族窒化物結晶を砥石に近づけるために送る速度を「送り速度」といい、結晶面と研削面が接触するように近づけられればよいので、プレートを送っても、砥石を送ってもよい。
【００１７】
従来、固定砥粒を用いた場合に、送り速度が小さいほうが研削レートが大きくなると考えられていた。本発明者らの検討により、送り速度が大きすぎると砥石の自生が追いつかず、砥石が目詰まりする結果、研削レートが低下することが理由であると推察された。そこで、研削工程中の特定のタイミングで砥石にドレッシング処理を施すことにより、驚くべきことに、送り速度を大きくして研削レートを向上させることが可能となった。これにより、研削時間を大幅に短縮することが可能となり、表面加工におけるコスト低減につながる。特に用いる砥粒の粒径が小さい場合や、送り速度が大きい場合ほど、このような効果が顕著に現れるため好ましい。
【００１８】
本発明の製造方法においては、研削工程中に第１３族窒化物結晶にかかる応力が０．３〜０．７ｋｇ／ｃｍ２となった際にドレッシング工程を実施する。第１３族窒化物結晶にかかる応力とは、接触する結晶と砥石との間に生じる負荷であって、砥石の目詰まりなどが原因で砥石が削れない状態において結晶が砥石に押し込まれると該応力が上昇する。第１３族窒化物結晶にかかる応力は、砥石に加わる荷重をロードセルにより測定し、その値を結晶面の面積で除することで算出する。全体の工程にかかる時間を短くするために、ドレッシング工程を実施するのは結晶にかかる応力が０．３５ｋｇ／ｃｍ２以上となる場合が好ましく、０．４ｋｇ／ｃｍ２以上となる場合がより好ましい。また、砥粒の入替りを効率良く行うためには０．５５ｋｇ／ｃｍ２以下であることが好ましく、０．５ｋｇ／ｃｍ２以下であることがより好ましい。
送り速度としては、研削レートが高くなることから５μｍ／分以上であることが好ましく、より好ましくは６μｍ／分以上、さらに好ましくは８μｍ／分以上であって、砥石の強度を超える過度の応力がかかることを防ぐために２０μｍ／分以下であることが好ましく、１５μｍ／分以下であることがより好ましい。
【００１９】
本発明の製造方法においては、研削工程において単一の砥石を使用する場合には連続して研削を行うことができる。つまり、ドレッシング処理を実施するために砥石を交換したり、砥石を結晶から離す必要はなく、ドレッシング工程中もプレートと砥石の回転は停止させられず、砥石と結晶は常に接触するため、連続して研削を行うことができる。一方で、砥粒の粒径などを変更するような場合には、砥石を交換してもよい。研削工程中にドレッシング処理を行う方法としては、特に限定されないが、２軸以上の回転機構を有する公知の研削装置を用いて、一方の回転軸で砥石による研削を実施しながら他方の回転軸でドレッシング処理を実施する方法や砥石の研削面に対して該砥石に含まれる砥粒よりも小さい遊離砥粒を含むスラリーを噴きつける方法、砥石の研削面に対して高圧にて洗浄用液体を噴射する方法などが挙げられる。
【００２０】
なかでも、２軸以上の回転機構を有する公知の研削装置を用いてドレッシング処理を行うことが好ましく、例えば特許文献２として挙げた特開２０１１−２１８５４５号公報に記載のような装置を用いることができる。このようなドレッシング処理では、砥石の研削面にドレッシング砥石を接触させつつ、砥石および／またはドレッシング砥石を回転させて砥石の研削面をドレッシングすることができる。
ドレッシング砥石としては、特に限定されないが、砥石に含まれる砥粒よりも硬度の小さいドレッシング砥粒を含み、樹脂やビトリファイドボンドなどのボンド剤により砥粒を埋め込んだドレッシング砥石を用いることが好ましい。ドレッシング砥粒として具体的には、アルミナ、シリカ、炭化ケイ素などを用いることができ、粒径は研削用の砥石に含まれる砥粒の粒径にもよるが、平均粒径が１μｍ以上であることが好ましく、より好ましくは１．２μｍ以上であって、５μｍ以下であることが好ましく、４μｍ以下であることがより好ましい。ドレッシング砥石のボンド剤としては、ビトリファイドボンドやフェノール樹脂が好ましく用いられる。
【００２１】
ここで、本明細書において砥粒の平均粒径とは砥粒直径の寸法を基準とした算術平均を意味し、基準となる砥粒直径はレーザーなどを用い測定される値である。
本発明の製造方法においては、目詰まりが発生し，砥石の加工能力が低下する前にドレッシング処理をすることから砥石の磨耗を必要最低限に抑えることが可能である。具体的には、第１３族窒化物結晶の除去体積／砥石磨耗体積で表される比率（研削比）が０．０３以上であることが好ましく、０．０５以上であることがより好ましく、０．１以上であることがさらに好ましい。ここで、第１３族窒化物結晶の除去体積および砥石磨耗体積は、研削工程前後でのそれぞれの体積を測定してその差を算出することで得ることができる。
【００２２】
研削工程で使用する砥粒は、特に限定されないが、ダイヤモンド、炭化ケイ素、シリカ、アルミナなどが挙げられ、中でもダイヤモンドが好ましい。砥粒の粒径が大きいものの方が研削レートは早いが、表面粗度が大きくなる。よって、最終的には粒径の小さいものを用いて表面粗度Ｒｍｓが５ｎｍ以下となるように研削することが好ましく、より好ましくは３ｎｍ以下であって、さらに好ましくは２．５ｎｍ以下である。具体的には、砥粒の平均粒径が３μｍ以下であることが好ましく、２μｍ以下であることがより好ましく、１μｍ以下であることがさらに好ましい。
【００２３】
砥石としては、砥粒が固定されていれば特に限定されず、レジンボンド、ビトリファイドボンド、メタルボンドなどのボンド剤により砥粒を埋め込んだ砥石や金属定盤に砥粒を埋め込んだ砥石等が挙げられる。中でも、気孔が多く、切粉の排出性がよいことからで、ビトリファイドボンドに砥粒を埋め込んだ砥石が好ましい。
研削工程における、プレートおよび砥石の回転速度は、好ましくは１００ｒｍｐ以上、より好ましくは２００ｒｐｍ以上である。一方上限は、好ましくは５００ｒｐｍ以下、より好ましくは４００ｒｐｍ以下である。また、結晶をプレートに対向させて配置する際の圧力についても特段限定されず、通常５０ｇ／ｃｍ２以上であり、５００ｇ／ｃｍ２以下である。
【００２４】
研削加工を施す第１３族窒化物結晶としては特に限定されないが、本発明の効果を顕著に奏することからビッカーズ硬さ１３ＧＰａ以上であり、かつ破壊靱性値が４以上であることが好ましい。このような結晶は、硬くて研削が困難であるうえに、比較的破壊靱性値が高いため、研削加工で削られた結晶の切粉が凝集しやすく、結晶の切粉と砥粒とが凝集して砥石の目詰まりを起こしたり、結晶表面に凹部を形成するなどの問題を起こしやすいと推察される。このような結晶に、本発明の製造方法を適用すれば、従来より簡便に高品質の結晶表面を得ることができる。中でも、破壊靱性値が８以上であるとクラックが生じにくく比較的研削加工が容易なことから、本発明の効果を顕著に奏するという面では破壊靱性値が８未満の結晶に適用することが好ましい。また、研削加工時にクラックが生じやすい結晶である、璧開性を有する結晶に対しても本発明の効果を顕著に奏するため好ましい。
【００２５】
第１３族窒化物結晶としては、具体的にＧａｘＡｌｙＩｎ１−ｘ−ｙＮ結晶（式中０≦ｘ≦１、０≦ｙ≦１）で表され、具体的には窒化ガリウム、窒化アルミニウム、窒化インジウムまたはこれらの混晶があげられる。中でも、ビッカーズ硬さ１５ＧＰａであり、かつ破壊靱性値が５．７である窒化ガリウムに適用することが好ましい。
一般的に第１３族窒化物結晶基板は、アズグロウン結晶からスライス、研削、研磨などの加工を実施して基板を得る。通常、本発明の研削工程は、アズグロウン結晶をスライス後、側面をチャンファー処理し、裏面や表面に必要に応じて荒い表面研削やエッチングなどの処理を施した後の第１３窒化物結晶に実施するものである。これらの処理は公知の方法を採用すればよく、処理方法、順序は限定されるものではない。また、上記の処理は一例であり、必ずしもこのような処理をすべて行った結晶に対して、本発明の研削工程を施さなければならないものではない。
【００２６】
本発明では、研削工程で得られた窒化物半導体結晶の表面に対し、更に化学機械研磨工程を施すことが好ましい。化学機械研磨工程は、窒化物半導体結晶の表面に存在する加工変質層を除去する工程である。結晶表面に存在する加工変質層を本工程により除去することで、加工変質層の存在しない、高品質な窒化物半導体基板を提供することができる。
化学機械研磨工程は、公知の方法を採用して実施することが可能であり、例えばコロイダルシリカスラリーとスウェードパッドを用いることが例示される。スウェードパッドの材質も公知のものを採用すればよく、ポリウレタン製などが挙げられる。
【００２７】
コロイダルシリカスラリーに含まれる砥粒（コロイダルシリカ）の粒径は、通常１０ｎｍ以上であり、３０ｎｍ以上であることが好ましい。また、上限としては通常１００ｎｍ以下である。また、コロイダルシリカスラリーのｐＨは０．８以上、２．５以下であることが好ましい。
化学機械研磨の研磨速度についても特段限定されず、回転による研磨の場合には、通常回転速度が５０ｒｍｐ以上、２００ｒｐｍ以下である。また、結晶をプレートに対向させて配置する際の圧力についても特段限定されず、通常１００ｇ／ｃｍ２以上であり、１５００ｇ／ｃｍ２以下である。研磨レートについては、研磨条件に合わせて適宜調整すればよい。
【００２８】
化学機械研磨終了後の窒化物半導体基板は、その表面粗さＲｍｓは１ｎｍ以下であ
ることが好ましい。
本発明の製造方法により得られた窒化物半導体基板は、通常研磨後に行われる洗浄工程を経て、製品となる。
【実施例】
【００２９】
以下、実施例と比較例を挙げて、本発明を更に詳細に説明するが、以下の実施例に示す具体的な形態にのみ限定的に解釈されることはない。
＜実施例１＞
直径が６８ｍｍ、厚み５２０．４μｍのＣ面を主面とする窒化ガリウム結晶を３枚準備した。結晶のガリウム（Ｇａ）面を研磨するために、３枚の結晶の窒素（Ｎ）面をプレートにワックスで貼付け、これを１バッチとした。
砥石回転数４００ｒｐｍ、プレート回転数４００ｒｐｍ、ドレッシング砥石回転数２００ｒｐｍ、結晶にかかる応力が０．４ｋｇ／ｃｍ２以下となるようにし、プレート（結晶）送り速度５μｍ／ｍｉｎ、ドレッシング砥石の送り速度４μｍ／ｍｉｎの加工条件で、所定の研削厚み分までＧａ面の研削加工を行い、窒化ガリウム基板を得た。所定の研削厚みは、本研削加工を行う直前に実施した加工で発生する加工変質層の厚みを、事前にＴＥＭ観察などにより測定し、該加工変質層を除去可能な厚みとして設定した値である。得られた窒化ガリウム基板の厚みは５１３．６μｍであった。
【００３０】
このとき、砥粒の平均粒径が１〜２μｍのダイヤモンド砥粒をビトリファイドボンドで固定した砥石であって、砥石番手が＃１００００である砥石を使用した。また、ドレッシング砥石としては、砥粒の平均粒径が約１．５μｍのホワイトアルミナ砥粒をビトリファイドボンドで固定した砥石であって、砥石番手が＃１００００であるドレッシング砥石を使用した。
また、研削加工中に結晶にかかる応力が０．４ｋｇ／ｃｍ２となった時点で砥石のドレッシング処理を実施することで砥石の目詰まりを解消し、切れ味を一定に保つようにした。研削レートは０．４４ｃｍ３／ｈであり、除去体積／砥石磨耗体積で表される比率（研削比）は０．１６であり、得られた窒化ガリウム基板のＧａ面の表面粗度Ｒｍｓは１０．１３ｎｍであった。なお、表面粗度はＤｉｇｉｔａｌ  Ｉｎｓｔｒｕｍｅｎｔｓ製Ｄｉｍｅｎｓｉｏｎ５０００を用いて、測定範囲を１０μｍ角として１バッチ中１枚を測定した。
【００３１】
＜実施例２＞
準備する窒化ガリウム結晶の厚みが厚み５２７．３μｍであること、プレート（結晶）送り速度を１０μｍ／ｍｉｎとした以外は、実施例１と同様にして研削加工を行い、窒化ガリウム基板を得た。研削レートは０．５７ｃｍ３／ｈであり、除去体積／砥石磨耗体積で表される比率（研削比）は０．３０であった。得られた窒化ガリウム基板の厚みは５１８．１μｍであり、Ｇａ面の表面粗度Ｒｍｓは１３．６６ｎｍであった。
【００３２】
＜実施例３＞
準備する窒化ガリウム結晶の厚みが厚み５１０．５μｍであること、プレート（結晶）送り速度を１５μｍ／ｍｉｎとした以外は、実施例１と同様にして研削加工を行い、窒化ガリウム基板を得た。研削レートは０．６２ｃｍ３／ｈであり、除去体積／砥石磨耗体積で表される比率（研削比）は０．２９であった。得られた窒化ガリウム基板の厚みは５００．４μｍであり、Ｇａ面の表面粗度Ｒｍｓは１４．９６ｎｍであった。
【００３３】
＜実施例４＞
直径が５４ｍｍ、厚み５２２．９μｍのＣ面を主面とする窒化ガリウム結晶を３枚準備した。結晶のガリウム（Ｇａ）面を研磨するために、３枚の結晶の窒素（Ｎ）面をプレートにワックスで貼付け、これを１バッチとした。
砥石回転数４００ｒｐｍ、プレート回転数４００ｒｐｍ、ドレッシング砥石回転数２００ｒｐｍ、結晶にかかる応力が０．６４ｋｇ／ｃｍ２以下となるようにし、プレート（結晶）送り速度５μｍ／ｍｉｎ、ドレッシング砥石の送り速度４μｍ／ｍｉｎの加工条件で、所定の研削厚み分までＧａ面の研削加工を行い、窒化ガリウム基板を得た。所定の研削厚みは、本研削加工を行う直前に実施した加工で発生する加工変質層の厚みを、事前にＴＥＭ観察などにより測定し、該加工変質層を除去可能な厚みとして設定した値である。得られた窒化ガリウム基板の厚みは５１８．３μｍであった。
【００３４】
このとき、砥粒の平均粒径が１μｍ以下のダイヤモンド砥粒をビトリファイドボンドで固定した砥石であって、砥石番手が＃４２０００である砥石を使用した。また、ドレッシング砥石としては、砥粒の平均粒径が約３μｍの緑色炭化ケイ素砥粒をフェノール樹脂で固定した砥石であって、砥石番手が＃５０００であるドレッシング砥石を使用した。
また、研削加工中に結晶にかかる応力が０．６４ｋｇ／ｃｍ２となった時点で砥石のドレッシング処理を実施することで砥石の目詰まりを解消し、切れ味を一定に保つようにした。
研削レートは０．２８ｃｍ３／ｈであり、除去体積／砥石磨耗体積で表される比率（研削比）は０．１６であり、得られた窒化ガリウム基板のＧａ面の表面粗度Ｒｍｓは３．４７ｎｍであった。
【００３５】
＜実施例５＞
準備する窒化ガリウム結晶の厚みが厚み５０１．１μｍであること、プレート（結晶）送り速度を１０μｍ／ｍｉｎとした以外は、実施例４と同様にして研削加工を行い、窒化ガリウム基板を得た。研削レートは０．４１ｃｍ３／ｈであり、除去体積／砥石磨耗体積で表される比率（研削比）は０．３４あった。得られた窒化ガリウム基板の厚みは４９４．１μｍであり、Ｇａ面の表面粗度Ｒｍｓは２．４０ｎｍであった。
【００３６】
＜実施例６＞
準備する窒化ガリウム結晶の厚みが厚み５２８．７μｍであること、プレート（結晶）送り速度を１５μｍ／ｍｉｎとした以外は、実施例４と同様にして研削加工を行い、窒化ガリウム基板を得た。研削レートは０．４０ｃｍ３／ｈであり、除去体積／砥石磨耗体積で表される比率（研削比）は０．５９あった。得られた窒化ガリウム基板の厚みは５２１．３μｍであり、Ｇａ面の表面粗度Ｒｍｓは２．３８ｎｍであった。
【００３７】
＜比較例１＞
直径が５０ｍｍ、厚み４２０μｍのＣ面を主面とする窒化ガリウム結晶を３枚準備した。結晶のガリウム（Ｇａ）面を研磨するために、３枚の結晶の窒素（Ｎ）面をプレートにワックスで貼付け、これを１バッチとした。
Ｇａ面の研磨はまず、平均粒径３μｍのダイヤモンド遊離砥粒を含むスラリーを用いて
の第一機械研磨（第１ラッピング）を行い、次に平均粒径１μｍのダイヤモンド遊離砥粒を含むスラリー用いて第二機械研磨（第２ラッピング）を行ない、最後に平均粒径１μｍ以下のダイヤモンド遊離砥粒を含むスラリーを用いて第三機械研磨（第３ラッピング）を行い、窒化ガリウム基板を得た。第１ラッピングの加工レートは０．０４ｃｍ３／ｈ、第２ラッピングの加工レートは０．００７ｃｍ３／ｈ、第３ラッピングの加工レートは０．００３ｃｍ３／ｈであった。得られた窒化ガリウム基板の厚みは３９４μｍであり、Ｇａ面の表面粗度Ｒｍｓは２．５１ｎｍであった。
【００３８】
＜比較例２＞
結晶にかかる応力が０．８１ｋｇ／ｃｍ２以下となるようにし、研削加工中に結晶にかかる応力が０．８１ｋｇ／ｃｍ２となった時点で砥石のドレッシング処理を実施することで砥石の目詰まりを解消し、切れ味を一定に保つようにしたこと以外は実施例４と同様にして研削加工を行い、窒化ガリウム基板を得た。研削レートは０．１１ｃｍ３／ｈであり、除去体積／砥石磨耗体積で表される比率（研削比）は０．０３であり、得られた窒化ガリウム基板のＧａ面の表面粗度Ｒｍｓは２．４３ｎｍであった。
【００３９】
＜比較例３＞
ドレッシング処理を行わないこと以外は実施例４と同様にして、研削加工を行う。研削加工中に砥石が目詰まりして研削が進まなくなる。これにより摩擦が発生して、結晶およびプレートが高温となり、結晶を貼りつけているワックスが溶けて結晶が脱落する。また、結晶にかかる応力が０．８１ｋｇ／ｃｍ２以上となった時点で、砥石自体が崩れてしまい、砥粒およびボンド剤が脱落するため、これらにより結晶表面にスクラッチが多数発生する。